본원 의 제 7 발명 은 , 알루미늄 합금 으로부터 알루미늄 합금 후판 을 제조 하 는 방법 에 있 어서 , 상기 알루미늄 합금 은 Si : 0 . 2 질량 % 이상 1 . 6 질량 % 이하 , Mg : 0 . 3 질량 % 이상 1 . 5 질량 % 이하 를 함유 하 고 , 또한 Fe : 0 . 8 질량 % 이하 , Cu : 1 . 0 질량 % 이하 , Mn : 0 . 6 질량 % 이하 , Cr : 0 . 5 질량 % 이하 , Zn : 0 . 4 질량 % 이하 , Ti : 0 . 1 질량 % 이하 , Zr : 0 . 3 질량 % 이하 중 적어도 1 종 을 함유 하 며 , 또한 잔부 가 Al 및 불가피 적 불순물 로 이루어져 있 고 , 상기 알루미늄 합금 을 용해 하 는 용해 공정 , 용해 된 알루미늄 합금 으로부터 수소 가스 를 제거 하 는 탈 수소 가스 공정 , 수소 가스 가 제거 된 알루미늄 합금 으로부터 개 재물 을 제거 하 는 여과 공정 , 개 재물 이 제거 된 알루미늄 합금 을 주조 하 여 주괴 를 제조 하 는 주조 공정 , 상기 주괴 를 200 ℃ 이상 400 ℃ 미만 의 온도 에서 1 시간 이상 유지 하 는 것 에 의해 열처리 하 는 열처리 공정 , 및 열처리 된 주괴 를 슬라이스 하 여 소정 두께 의 알루미늄 합금 후판 을 제조 하 는 슬라이스 공정 을 순차 적 으로 실시 하 는 것 을 특징 으로 하 고 있 다 .